【手続補正書】
【提出日】平成17年7月20日(2005.7.20)
【手続補正１】
【補正対象書類名】明細書
【補正対象項目名】特許請求の範囲
【補正方法】変更
【補正の内容】
【特許請求の範囲】
【請求項１】
タングステン複合膜を形成する方法であって：
基板をプロセス環境へ導入するステップと；
タングステン含有前駆物質を前記プロセス環境に供給するステップと；
前記タングステン含有前駆物質を前記基板上に吸着させるステップと；
還元ガスを前記プロセス環境に供給するステップと；
前記還元ガスを前記基板上に吸着させるステップであって、前記基板上、少なくとも一つのアパーチャ内にタングステン核形成層が形成される、前記ステップと；
所望の厚さの前記タングステン核形成層が形成されるまで前記供給ステップと吸着ステップを反復するステップと；
タングステンバルク層を化学気相堆積により前記タングステン核形成層上に形成するステップであって、
所定温度で前記基板を加熱する工程、
第２のタングステン含有前駆物質を含む処理ガスの流れに前記基板を晒す工程、
所定の厚さまで前記タングステンバルク層を堆積する工程、
を備える、前記ステップと；
を備える、前記方法。
【請求項２】
前記タングステン含有前駆物質および第２のタングステン含有前駆物質が六フッ化タングステン（ＷＦ6）又はタングステンカルボニル（Ｗ(ＣＯ)6）である、請求項１記載の方法。
【請求項３】
前記タングステン含有前駆物質が、１秒未満の持続時間で供給される、請求項２記載の方法。
【請求項４】
前記還元ガスは、シラン（ＳiＨ4）、ジシラン（Ｓi2Ｈ6）、ジクロロシラン（ＳiＣl2Ｈ2）、ボラン（ＢＨ3）、ジボラン（Ｂ2Ｈ6）、それらの誘導体から成る群より選択される、請求項２記載の方法。
【請求項５】
前記タングステン含有前駆物質及び前記第２のタングステン含有前駆物質は、六フッ化タングステンを備え、前記還元ガスは、ジボランまたはシランを備える、請求項４記載の方法。
【請求項６】
前記還元ガスは、１秒未満の持続時間で供給される、請求項４記載の方法。
【請求項７】
前記タングステン核形成層の所望の厚さは、約１００オングストローム以下である、請求項４記載の方法。
【請求項８】
前記タングステンバルク層の所定の厚さは、約３００オングストロームから約１５００オングストロームの範囲内である、請求項７記載の方法。
【請求項９】
一方または双方の供給ステップの前にパージステップを更に備える方法であって、前記パージステップは、パージガスを前記プロセス環境へパルス供給する、請求項１記載の方法。
【請求項１０】
前記タングステンバルク層は、熱的に増強された化学気相堆積処理、プラズマ増強型化学気相堆積処理、または、これらの組み合わせにより、堆積される、請求項１記載の方法。
【請求項１１】
プラズマは、プラズマ増強型化学気相堆積処理中に前記プロセス環境内で点火される、請求項１０記載の方法。
【請求項１２】
前記プラズマは、シャワーヘッド及び支持ペデスタル電極間に生成された電界により点火される、請求項１１記載の方法。
【請求項１３】
前記プラズマは、高周波源に結合された支持ペデスタルから生成された電界により点火される、請求項１１記載の方法。
【請求項１４】
前記プラズマは、高周波源に結合されたシャワーヘッドから生成された電界により点火される、請求項１１記載の方法。
【請求項１５】
前記プラズマは、シャワーヘッド及び支持ペデスタルに結合された高周波源から生成された電界により点火される、請求項１１記載の方法。
【請求項１６】
プラズマは、プラズマ増強型化学気相堆積処理中に前記プロセス環境外で点火される、請求項１０記載の方法。
【請求項１７】
前記プラズマは、プロセスチャンバに結合されたリモートプラズマ源により点火される、請求項１６記載の方法。
【請求項１８】
タングステン複合膜を形成する方法であって：
基板を第１のプロセス環境へ導入するステップと；
タングステン含有前駆物質を前記プロセス環境に供給するステップと；
前記タングステン含有前駆物質を前記基板上に吸着させるステップと；
還元ガスを前記第１のプロセス環境に供給するステップと；
前記還元ガスを前記基板上に吸着させるステップであって、前記基板上にタングステン核形成層が形成される、前記ステップと；
所望の厚さの前記タングステン核形成層が形成されるまで前記供給ステップと吸着ステップを反復するステップと；
タングステンバルク層を化学気相堆積により前記タングステン核形成層上に形成するステップであって、
第２のプロセス環境で前記基板を供給する工程、
前記第２のプロセス環境へ第２のタングステン含有前駆物質の流れを供給する工程、
前記タングステン核形成層上に前記タングステンバルク層を形成する為に前記第２のタングステン含有前駆物質を分解する工程、
を備える、前記ステップと；
を備える、前記方法。
【請求項１９】
前記タングステンバルク層は、熱的に増強された化学気相堆積処理、プラズマ増強型化学気相堆積処理、または、これらの組み合わせにより、堆積される、請求項１８記載の方法。
【請求項２０】
プラズマは、プラズマ増強型化学気相堆積処理中に前記第２のプロセス環境内で点火される、請求項１９記載の方法。
【請求項２１】
前記プラズマは、シャワーヘッド及び支持ペデスタル電極間に生成された電界により点火される、請求項２０記載の方法。
【請求項２２】
前記プラズマは、高周波源に結合された支持ペデスタルから生成された電界により点火される、請求項２０記載の方法。
【請求項２３】
前記プラズマは、高周波源に結合されたシャワーヘッドから生成された電界により点火される、請求項２０記載の方法。
【請求項２４】
前記プラズマは、シャワーヘッド及び支持ペデスタルに結合された高周波源から生成された電界により点火される、請求項２０記載の方法。
【請求項２５】
プラズマは、プラズマ増強型化学気相堆積処理中に前記プロセス環境外で点火される、請求項１９記載の方法。
【請求項２６】
前記プラズマは、プロセスチャンバに結合されたリモートプラズマ源により点火される、請求項２５記載の方法。
【請求項２７】
タングステン複合膜を形成する方法であって：
基板を第１のプロセス環境へ導入するステップと；
タングステン含有前駆物質を前記プロセス環境に供給するステップと；
前記タングステン含有前駆物質を前記基板上に吸着させるステップと；
第１のプロセス環境をパージするステップと；
前記基板上にタングステン核形成層を形成する為に、前記第１のプロセス環境へ還元ガスを供給するステップと；
前記第１のプロセス環境をパージするステップと；
所望の厚さまで前記タングステン核形成層を形成した後、前記第１のプロセス環境から前記基板を取り出すステップと；
前記基板を第２のプロセス環境に供給するステップと；
第２のタングステン含有前駆物質を含むプロセスガスの流れに前記基板を晒すことにより、前記タングステン核形成層上にタングステンバルク層を堆積するステップと；
を備える、前記方法。
【請求項２８】
前記タングステンバルク層は、熱的に増強された化学気相堆積処理、プラズマ増強型化学気相堆積処理、または、これらの組み合わせにより、堆積される、請求項２７記載の方法。
【請求項２９】
プラズマは、プラズマ増強型化学気相堆積処理中に前記プロセス環境内で点火される、請求項２８記載の方法。
【請求項３０】
前記プラズマは、シャワーヘッド及び支持ペデスタル電極間に生成された電界により点火される、請求項２９記載の方法。
【請求項３１】
前記プラズマは、高周波源に結合された支持ペデスタルから生成された電界により点火される、請求項２９記載の方法。
【請求項３２】
前記プラズマは、高周波源に結合されたシャワーヘッドから生成された電界により点火される、請求項２９記載の方法。
【請求項３３】
前記プラズマは、シャワーヘッド及び支持ペデスタルに結合された高周波源から生成された電界により点火される、請求項２９記載の方法。
【請求項３４】
プラズマは、プラズマ増強型化学気相堆積処理中に前記プロセス環境外で点火される、請求項２８記載の方法。
【請求項３５】
前記プラズマは、プロセスチャンバに結合されたリモートプラズマ源により点火される、請求項３４記載の方法。
【請求項３６】
タングステン複合膜を形成する方法であって：
プロセスチャンバ内で基板を配置するステップと；
連続的に前記基板をタングステン含有前駆物質および還元ガスに晒す工程を備える周期的堆積プロセスにより前記基板上に核形成層を形成するステップと；
化学気相堆積プロセスにより前記核形成層上にタングステンバルク層を形成するステップであって、前記化学気相堆積プロセスは：
第２のタングステン含有前駆物質を含む処理ガスの流れに前記基板を晒す工程、
所定の厚さまで前記核形成層上に前記タングステンバルク層を堆積する工程、
を備える、前記ステップと；
を備える、前記方法。
【請求項３７】
前記タングステンバルク層は、熱的に増強された化学気相堆積処理、プラズマ増強型化学気相堆積処理、または、これらの組み合わせにより、堆積される、請求項３６記載の方法。
【請求項３８】
プラズマは、プラズマ増強型化学気相堆積処理中に前記プロセス環境内で点火される、請求項３７記載の方法。
【請求項３９】
前記プラズマは、シャワーヘッド及び支持ペデスタル電極間に生成された電界により点火される、請求項３８記載の方法。
【請求項４０】
前記プラズマは、高周波源に結合された支持ペデスタルから生成された電界により点火される、請求項３８記載の方法。
【請求項４１】
前記プラズマは、高周波源に結合されたシャワーヘッドから生成された電界により点火される、請求項３８記載の方法。
【請求項４２】
前記プラズマは、シャワーヘッド及び支持ペデスタルに結合された高周波源から生成された電界により点火される、請求項３８記載の方法。
【請求項４３】
プラズマは、プラズマ増強型化学気相堆積処理中に前記プロセス環境外で点火される、請求項３７記載の方法。
【請求項４４】
前記プラズマは、プロセスチャンバに結合されたリモートプラズマ源により点火される、請求項４３記載の方法。
【請求項４５】
タングステン複合膜を形成する方法であって：
プロセスチャンバ内で基板を配置するステップと；
連続的に前記基板をタングステン含有前駆物質および還元ガスに晒す工程を備える周期的堆積プロセスにより前記基板上に核形成層を形成するステップと；
プラズマ増強型化学気相堆積プロセスにより前記核形成層上にタングステンバルク層を形成するステップであって、前記プラズマ増強型化学気相堆積プロセスは：
第２のタングステン含有前駆物質を含む処理ガスの流れに前記基板を晒す工程、
所定の厚さまで前記タングステンバルク層を堆積する工程、
を備える、前記ステップと；
を備える、前記方法。
【請求項４６】
前記プラズマは、シャワーヘッド及び支持ペデスタル電極間に生成された電界により点火される、請求項４５記載の方法。 
【請求項４７】
前記プラズマは、高周波源に結合された支持ペデスタルから生成された電界により点火される、請求項４５記載の方法。
【請求項４８】
前記プラズマは、高周波源に結合されたシャワーヘッドから生成された電界により点火される、請求項４５記載の方法。
【請求項４９】
前記プラズマは、シャワーヘッド及び支持ペデスタルに結合された高周波源から生成された電界により点火される、請求項４５記載の方法。
【請求項５０】
前記プラズマは、プロセスチャンバに結合されたリモートプラズマ源により点火される、請求項４５記載の方法。